(57)【要約】【課題】光の透過性に優れるとともに、優れた美的外観を備えた時計用文字板を提供すること、また、前記時計用文字板を備えた時計を提供することにある。【解決手段】時計用文字板１Ａは、複数枚の透明フィルムを有する積層体２Ａで構成されたものであって、透明フィルムは光透過性を有する樹脂材料で構成されたものであり、積層体２Ａは、第１の透明フィルム１１と、第１の透明フィルム１１よりも屈折率の低い第２の透明フィルム１２とを有するものであり、第１の透明フィルム１１の屈折率ｎ１１、第２の透明フィルム１２の屈折率ｎ１２との比ｎ１１／ｎ１２は、１．０３〜１．１８であり、積層体２Ａは、第１の透明フィルム１１と第２の透明フィルム１２とが、交互に積層されたものであり、積層体中、第１の透明フィルム１１と第２の透明フィルム１２との合計枚数が、１００〜２５０であることを特徴とする。【選択図】  図１
2008128848.tif 000002
【特許請求の範囲】
【請求項１】
複数枚の透明フィルムを有する積層体で構成された時計用文字板であって、
前記積層体は、屈折率の異なる複数種の前記透明フィルムを有するものであり、
前記透明フィルムは、光透過性を有する樹脂材料で構成されたものであり、
前記積層体中、隣り合う前記透明フィルムは屈折率が異なり、かつ、
隣り合う前記透明フィルムのうち、大きい屈折率を有する透明フィルムＡの屈折率をｎＡ、小さい屈折率を有する透明フィルムＢの屈折率をｎＢとしたとき、透明フィルムＡと透明フィルムＢとの屈折率の比ｎＡ／ｎＢは、１．０３〜１．１８であり、
前記積層体は、１００〜２５０枚の前記透明フィルムを有するものであることを特徴とする時計用文字板。
【請求項２】
複数枚の透明フィルムを有する積層体で構成された時計用文字板であって、
前記透明フィルムは、光透過性を有する樹脂材料で構成されたものであり、
前記積層体は、前記透明フィルムとして、第１の透明フィルムと、第１の透明フィルムよりも屈折率の低い第２の透明フィルムとを有するものであり、
前記第１の透明フィルムの屈折率をｎ１、前記第２の透明フィルムの屈折率をｎ２としたとき、第１の透明フィルムと第２の透明フィルムとの屈折率の比ｎ１／ｎ２は、１．０３〜１．１８であり、
前記積層体は、前記第１の透明フィルムと、前記第２の透明フィルムとが、交互に積層されたものであり、
前記積層体中、前記第１の透明フィルムと、前記第２の透明フィルムとの合計枚数が、１００〜２５０であることを特徴とする時計用文字板。
【請求項３】
前記透明フィルムを構成する樹脂材料の絶対屈折率は、１．４〜１．７である請求項１または２に記載の時計用文字板。
【請求項４】
前記透明フィルムの平均厚さは、０．５〜２０μｍである請求項１ないし３のいずれかに記載の時計用文字板。
【請求項５】
前記透明フィルムとして、ポリエチレンテレフタレートを含む材料で構成されたものと、ポリプロピレンを含む材料で構成されたものとを含んでいる請求項１ないし４のいずれかに記載の時計用文字板。
【請求項６】
着色剤を含む材料で構成された着色フィルムを、前記積層体を構成する前記透明フィルム間に含む請求項１ないし５のいずれかに記載の時計用文字板。
【請求項７】
着色剤を含む材料で構成された着色フィルムを、前記積層体の、外光が入射する側の第１の面側とは反対の第２の面側に配した請求項１ないし６のいずれかに記載の時計用文字板。
【請求項８】
入射した光を拡散する機能を有する拡散フィルムを、前記積層体を構成する前記透明フィルム間に含む請求項１ないし７のいずれかに記載の時計用文字板。
【請求項９】
入射した光を拡散する機能を有する拡散フィルムを、前記積層体の、外光が入射する側の第１の面側とは反対の第２の面側に配した請求項１ないし８のいずれかに記載の時計用文字板。
【請求項１０】
前記積層体の法線方向から入射した光の透過率は、２０〜５０％である請求項１ないし９のいずれかに記載の時計用文字板。
【請求項１１】
複数枚の透明フィルムを有する積層体で構成された時計用文字板を製造する方法であって、
前記積層体は、前記透明フィルムとして、光透過性を有する樹脂材料Ｘで構成された第１の透明フィルムと、樹脂材料Ｘよりも屈折率が低い光透過性を有する樹脂材料Ｙで構成された第２の透明フィルムとを有するものであり、
前記樹脂材料Ｘの屈折率をｎＸ、前記樹脂材料Ｙの屈折率をｎＹとしたとき、樹脂材料Ｘと樹脂材料Ｙとの屈折率の比ｎＹ／ｎＸは、１．０３〜１．１８であり、
前記積層体は、前記第１の透明フィルムと前記第２の透明フィルムとを、合計で１００〜２５０枚有するものであり、
前記第２の透明フィルムは、前記第１の透明フィルム上に、前記樹脂材料Ｙを構成する液体を、液滴吐出法を用いて吐出し、乾燥若しくは、熱や紫外線で硬化させて形成されたものであることを特徴とする時計用文字板の製造方法。
【請求項１２】
請求項１ないし１０のいずれかに記載の時計用文字板を備えたことを特徴とする時計。
【請求項１３】
複数枚の透明フィルムを有する積層体で構成された装飾用化粧板であって、
前記透明フィルムは、光透過性を有する樹脂材料で構成されたものであり、
前記積層体は、前記透明フィルムとして、第１の透明フィルムと、第１の透明フィルムよりも屈折率の低い第２の透明フィルムとを有するものであり、
前記第１の透明フィルムの屈折率をｎ１、前記第２の透明フィルムの屈折率をｎ２としたとき、第１の透明フィルムと第２の透明フィルムとの屈折率の比ｎ１／ｎ２は、１．０３〜１．１８であり、
前記積層体は、前記第１の透明フィルムと、前記第２の透明フィルムとが、交互に積層されたものであり、
前記積層体中、前記第１の透明フィルムと、前記第２の透明フィルムとの合計枚数が、１００〜２５０であることを特徴とする装飾用化粧板。
【発明の詳細な説明】
【技術分野】
【０００１】
本発明は、時計用文字板、時計用文字板の製造方法、時計、および装飾用化粧板に関する。
【背景技術】
【０００２】
ソーラー時計（太陽電池を備えた時計）用の文字板では、太陽電池が十分な起電力を発生するのに十分な光量の光を透過させる機能（光透過性）が求められる。このため、従来から、ソーラー時計用文字板としては、透明性の高いプラスチック製の部材が用いられてきた。ところが、プラスチック製の時計用文字板を用いたソーラー時計では、太陽電池が目立ってしまい、美的外観に劣るものであった。この問題を解決するため、時計用文字板を構成するプラスチック材料中に、ガラス質の拡散剤を分散させたり、表面を粗面化することで、文字板に入射する光を散乱させることにより、文字板自体が白色化するのを利用して、太陽電池を目立たなくさせる試みがある。（例えば、特許文献１）
【０００３】
しかしながら、このような構成を備えた時計用文字板は、文字板の下部に配置された太陽電池の存在を十分に目立たないようにすることができず、満足できる美的外観を備えたものではなかった。また、太陽電池を、十分に目立たなくさせるためには、文字板を構成するプラスチック中の拡散剤の含有量を多くする必要がある。このような場合には、時計用文字板を透過させて、太陽電池に十分な光量の光を照射することができず、十分な起電力を発生させることができなかった。
【０００４】
【特許文献１】特開２００５−１８９２０１号公報
【発明の開示】
【発明が解決しようとする課題】
【０００５】
本発明の目的は、光の透過性に優れるとともに、優れた美的外観を備えた時計用文字板を提供すること、また、前記時計用文字板を製造することができる時計用文字板の製造方法を提供すること、また、前記時計用文字板を備えた時計を提供すること、また、光の透過性に優れるとともに、優れた美的外観を有する装飾用化粧板を提供することにある。
【課題を解決するための手段】
【０００６】
このような目的は、下記の本発明により達成される。
本発明の時計用文字板は、複数枚の透明フィルムを有する積層体で構成された時計用文字板であって、
前記積層体は、屈折率の異なる複数種の前記透明フィルムを有するものであり、
前記透明フィルムは、光透過性を有する樹脂材料で構成されたものであり、
前記積層体中、隣り合う前記透明フィルムは屈折率が異なり、かつ、
隣り合う前記透明フィルムのうち、大きい屈折率を有する透明フィルムＡの屈折率をｎＡ、小さい屈折率を有する透明フィルムＢの屈折率をｎＢとしたとき、透明フィルムＡと透明フィルムＢとの屈折率の比ｎＡ／ｎＢは、１．０３〜１．１８であり、
前記積層体は、１００〜２５０枚の前記透明フィルムを有するものであることを特徴とする。
これにより、光の透過性に優れるとともに、優れた美的外観を備えた時計用文字板を提供することができる。
【０００７】
本発明の時計用文字板は、複数枚の透明フィルムを有する積層体で構成された時計用文字板であって、
前記透明フィルムは、光透過性を有する樹脂材料で構成されたものであり、
前記積層体は、前記透明フィルムとして、第１の透明フィルムと、第１の透明フィルムよりも屈折率の低い第２の透明フィルムとを有するものであり、
前記第１の透明フィルムの屈折率をｎ１、前記第２の透明フィルムの屈折率をｎ２としたとき、第１の透明フィルムと第２の透明フィルムとの屈折率の比ｎ１／ｎ２は、１．０３〜１．１８であり、
前記積層体は、前記第１の透明フィルムと、前記第２の透明フィルムとが、交互に積層されたものであり、
前記積層体中、前記第１の透明フィルムと、前記第２の透明フィルムとの合計枚数が、１００〜２５０であることを特徴とする。
これにより、光の透過性に優れるとともに、優れた美的外観を備えた時計用文字板を提供することができる。
【０００８】
本発明の時計用文字板では、前記透明フィルムを構成する樹脂材料の絶対屈折率は、１．４〜１．７であることが好ましい。
これにより、光の透過性を十分に高いものとしつつ、時計用文字板としての美的外観を特に優れたものとすることができる。
本発明の時計用文字板では、前記透明フィルムの平均厚さは、０．５〜２０μｍであることが好ましい。
これにより、光の透過性を十分に高いものとしつつ、時計用文字板としての美的外観を特に優れたものとすることができる。
【０００９】
本発明の時計用文字板では、前記透明フィルムとして、ポリエチレンテレフタレートを含む材料で構成されたものと、ポリプロピレンを含む材料で構成されたものとを含んでいることが好ましい。
これにより、光の透過性を十分に高いものとしつつ、時計用文字板としての耐久性、および美的外観を特に優れたものとすることができる。
【００１０】
本発明の時計用文字板では、着色剤を含む材料で構成された着色フィルムを、前記積層体を構成する前記透明フィルム間に含むことが好ましい。
これにより、時計用文字板の美的外観をさらに優れたものとすることができる。
本発明の時計用文字板では、着色剤を含む材料で構成された着色フィルムを、前記積層体の、外光が入射する側の第１の面側とは反対の第２の面側に配したことが好ましい。
これにより、時計用文字板の美的外観をさらに優れたものとすることができる。
【００１１】
本発明の時計用文字板では、入射した光を拡散する機能を有する拡散フィルムを、前記積層体を構成する前記透明フィルム間に含むことが好ましい。
これにより、時計用文字板の美的外観をさらに優れたものとすることができる。
本発明の時計用文字板では、入射した光を拡散する機能を有する拡散フィルムを、前記積層体の、外光が入射する側の第１の面側とは反対の第２の面側に配したことが好ましい。
これにより、時計用文字板の美的外観をさらに優れたものとすることができる。
本発明の時計用文字板では、前記積層体の法線方向から入射した光の透過率は、２０〜５０％であることが好ましい。
これにより、ソーラー時計用の時計用文字板として、より好適に用いることができる。
【００１２】
本発明の時計用文字板の製造方法は、複数枚の透明フィルムを有する積層体で構成された時計用文字板を製造する方法であって、
前記積層体は、前記透明フィルムとして、光透過性を有する樹脂材料Ｘで構成された第１の透明フィルムと、樹脂材料Ｘよりも屈折率が低い光透過性を有する樹脂材料Ｙで構成された第２の透明フィルムとを有するものであり、
前記樹脂材料Ｘの屈折率をｎＸ、前記樹脂材料Ｙの屈折率をｎＹとしたとき、樹脂材料Ｘと樹脂材料Ｙとの屈折率の比ｎＹ／ｎＸは、１．０３〜１．１８であり、
前記積層体は、前記第１の透明フィルムと前記第２の透明フィルムとを、合計で１００〜２５０枚有するものであり、
前記第２の透明フィルムは、前記第１の透明フィルム上に、前記樹脂材料Ｙを構成する液体を、液滴吐出法を用いて吐出し、乾燥若しくは、熱や紫外線で硬化させて形成されたものであることを特徴とする。
これにより、光の透過性に優れるとともに、美的外観に優れた時計用文字板を製造することができる。
本発明の時計は、本発明の時計用文字板を備えたことを特徴とする。
これにより、美的外観に優れた時計を提供することができる。また、外部からの光を有効に利用することが可能な時計（例えば、ソーラー時計、ソーラー電波時計等）を提供することができる。
【００１３】
本発明の装飾用化粧板は、複数枚の透明フィルムを有する積層体で構成された装飾用化粧板であって、
前記透明フィルムは、光透過性を有する樹脂材料で構成されたものであり、
前記積層体は、前記透明フィルムとして、第１の透明フィルムと、第１の透明フィルムよりも屈折率の低い第２の透明フィルムとを有するものであり、
前記第１の透明フィルムの屈折率をｎ１、前記第２の透明フィルムの屈折率をｎ２としたとき、第１の透明フィルムと第２の透明フィルムとの屈折率の比ｎ１／ｎ２は、１．０３〜１．１８であり、
前記積層体は、前記第１の透明フィルムと、前記第２の透明フィルムとが、交互に積層されたものであり、
前記積層体中、前記第１の透明フィルムと、前記第２の透明フィルムとの合計枚数が、１００〜２５０であることを特徴とする。
これにより、光の透過性に優れるとともに、美的外観に優れた装飾用化粧板を提供することができる。
【発明の効果】
【００１４】
本発明によれば、光の透過性に優れるとともに、優れた美的外観を備えた時計用文字板を提供すること、また、前記時計用文字板を製造することができる時計用文字板の製造方法を提供すること、また、前記時計用文字板を備えた時計および装飾用化粧板を提供することができる。
【発明を実施するための最良の形態】
【００１５】
以下、本発明の好適な実施形態について、添付図面を参照しつつ説明する。
＜時計用文字板（第１次実施形態）＞
まず、本発明の時計用文字板、時計用文字板の製造方法の第１実施形態について説明する。
図１は、本発明の時計用文字板の第１次実施形態を示す断面図である。
【００１６】
本実施形態の時計用文字板１Ａは、光透過性を有する樹脂材料で構成された、第１の透明フィルム１１と、第１の透明フィルム１１よりも屈折率の低い第２の透明フィルム１２とが、交互に積層された積層体２Ａで構成されている。以下の説明では、図中上側が光が入射する側、すなわち、観察者側となるようにして用いられるものとする。また、時計用文字板１Ａを構成する積層体２Ａの、光が入射する側の面を第１の面１５、第１の面とは反対側の面を第２の面１６として説明する。なお、後述する図２、図３、図４、図５についても同様とする。また、特に断りのない限り、本発明における屈折率とは、Ｎａ−Ｄランプ（光源波長：５８９．３ｎｍ）を用い、測定温度：２０℃で測定される絶対屈折率を示す。
【００１７】
時計用文字板１Ａを構成する積層体２Ａは、光透過性を有する、第１の透明フィルム１１と第２の透明フィルム１２とで構成されたものであるため、外表面側から入射した光を好適に透過させることできる。また、積層体２Ａを構成する第１の透明フィルム１１、および第２の透明フィルム１２、さらに積層体２Ａの周囲に存在する空気は、それぞれ異なる屈折率を有している。そのため、積層体２Ａ中、第１の透明フィルム１１と第２の透明フィルム１２との界面、および、第１の面１５および第２の面１６では、第１の面１５側から入射した光を、第２の面１６側へと透過させるとともに、入射光の一部を、第１の面１５側へと反射する。これにより、例えば、時計用文字板１Ａの第２の面１６側に太陽電池を備えた時計では、太陽電池が、外表面側から目立ってしまうのを好適に防止することができる。さらに、時計用文字板１Ａは、複数枚の第１の透明フィルム１１と第２の透明フィルム１２とが、交互に積層されたものであるため、積層体２Ａ中には、第１の透明フィルム１１と第２の透明フィルム１２との界面が複数存在する。これらの界面、および第１の面１５と第２の面１６とで反射された光が重なり合うことによって、時計用文字板１Ａは、真珠光沢のような優れた美的外観を備えたものとなる。
【００１８】
また、時計用文字板１Ａを構成する積層体２Ａ中、第１の透明フィルム１１の屈折率をｎ１１、第２の透明フィルム１２の屈折率をｎ１２としたとき、第１の透明フィルム１１と第２の透明フィルム１２との屈折率の比ｎ１１／ｎ１２は、１．０３〜１．１８であり、かつ、第１の透明フィルム１１と第２の透明フィルム１２との合計枚数は、１００〜２５０である。一般に、屈折率の異なる材料で構成された２種類の光透過性フィルムを交互に積層すると、両フィルムの界面において、所定の割合で透過、反射が起こる。本発明者は、鋭意検討の結果、隣接する光透過性フィルムの屈折率の比、および積層枚数を上記のように規定することによって、光透過性を十分なものとしつつ、しっとりとした真珠光沢のような、優れた美的外観を備えた時計用文字板となる条件を見出した。すなわち、上記条件を満足する積層体２Ａでは、第１の透明フィルム１１と第２の透明フィルム１２との界面での透過、および反射は好適なものとなるとともに、各界面で反射された光が、重なり合って、好適に第１の面１５側に出射される。これにより、十分な光透過性を有するとともに、時計用文字板１Ａは、しっとりとした真珠光沢のような、優れた美的外観を備えたものとなる。
【００１９】
上述したように、第１の透明フィルム１１と第２の透明フィルム１２との屈折率の比ｎ１１／ｎ１２は、１．０３〜１．１８であるが、この条件を満足しない積層体で構成された時計用文字板では、上記のような効果を得ることができない。すなわち、第１の透明フィルム１１と第２の透明フィルム１２との屈折率の比ｎ１１／ｎ１２が上記範囲の下限値よりも小さい場合、第１の透明フィルムと第２の透明フィルムとの界面で反射される光の光量が少なくなってしまう。したがって、このような第１の透明フィルムと第２の透明フィルムとで構成される時計用文字板の第２の面側に太陽電池を備えた時計では、太陽電池の存在が目立つものとなってしまい、美的外観に劣るものとなってしまう。また、太陽電池の存在を目立たなくさせるために、両透明フィルムの積層枚数を、上述した範囲よりも多くすることも考えられるが、このような時計用文字板では、白色度が高くなり過ぎてしまい、光透過性が極端に悪化するとともに、時計用文字板１Ａに比べ、美的外観の劣ったものとなってしまう。一方、第１の透明フィルム１１と第２の透明フィルム１２との屈折率の比ｎ１１／ｎ１２が上記範囲の上限値よりも大きい場合には、第１の透明フィルムと第２の透明フィルムとの界面で反射される光の光量は十分に確保されるが、界面を透過する光成分が減少してしまう。したがって、このような第１の透明フィルムと第２の透明フィルムとで構成される時計用文字板は、ソーラー時計用の文字板として好適に用いることが困難である。また、このような第１の透明フィルムと第２の透明フィルムとで構成される時計用文字板では、時計用文字板１Ａが備える真珠光沢のような美的外観を表現し難くなってしまう。これは、このような光沢観が、時計用文字板１Ａを構成する積層体２Ａ中における、各界面の反射率と、界面の数とが相乗的に作用し、発現されるものであるためと考えられる。
【００２０】
また、上述したように、時計用文字板１Ａを構成する積層体２Ａ中、交互に積層された第１の透明フィルム１１と第２の透明フィルム１２との合計枚数は、１００〜２５０であるが、この条件を満足しない積層体で構成された時計用文字板でも、上記のような効果を得ることができない。すなわち、時計用文字板中の、透明フィルムの積層数が、上記範囲の下限値よりも少ない場合、時計用文字板は十分な光透過性を有するものとなるが、第１の透明フィルムと第２の透明フィルムとの界面で起こる反射現象の回数が、時計用文字板１Ａに比べ少なくなってしまう結果、真珠光沢のような美的外観を得ることができなくなってしまう。また、このような時計用文字板をソーラー時計用文字板として用いた場合には、太陽電池が目立ってしまい、十分に満足できる美的外観を得ることができない。一方、透明フィルムの積層数が、上記範囲の上限値よりも多い場合、外表面側から入射した光を反射する面が増える結果、時計用文字板を通して、第２の面側へと透過する光の量が少なくなってしまう。このため、ソーラー時計用の文字板として、このような時計用文字板を好適に用いることは困難である。
【００２１】
このように、時計用文字板１Ａは、時計用文字板１Ａを構成する積層体２Ａ中、第１の透明フィルム１１と第２の透明フィルム１２との屈折率の比ｎ１１／ｎ１２が、１．０３〜１．１８であり、かつ、第１の透明フィルム１１と第２の透明フィルム１２との合計枚数が、１００〜２５０であるものであるが、このような条件を満足するものの中でも、上記ｎ１１／ｎ１２が、１．０３〜１．１０である場合には、第１の透明フィルム１１と第２の透明フィルム１２との合計積層枚数は、１５０〜２５０枚であるのが好ましい。これにより、第１の透明フィルムと第２の透明フィルムとの界面で起こる反射現象の回数をより多くすることができ、時計用文字板１Ａは、よりしっとりとした真珠光沢のような、優れた美的外観を備えたものとなる。また、上記ｎ１１／ｎ１２が、１．１１〜１．１８である場合には、第１の透明フィルム１１と第２の透明フィルム１２との合計積層枚数は、１００〜１５０枚であるのが好ましい。これにより、上記のように、第１の透明フィルム１１と第２の透明フィルム１２との積層枚数を、比較的少なくしても、時計用文字板１Ａの光透過性、および美的外観は優れたものとなるため、生産性の向上を図ることができる。
【００２２】
［第１の透明フィルム］
時計用文字板１Ａを構成する積層体２Ａは、上述したように、光透過性を有する樹脂材料で構成された第１の透明フィルム１１を複数枚有するものである。
このような第１の透明フィルム１１は、第１の透明フィルム１１に対して垂直に入射した可視光（波長：３８０〜７８０ｎｍ）の透過率が、９０％以上であるのが好ましい。これにより、時計用文字板１Ａの光透過率をさらに優れたものとすることができる。また、例えば、時計用文字板１Ａの第２の面１６側に太陽電池を備えた時計では、太陽電池に十分な光量の光を照射することができ、ソーラー時計や、ソーラー電波時計として、実用上、十分な起電力を発生させることができる。
【００２３】
また、第１の透明フィルム１１を構成する樹脂材料の屈折率ｎ１１は、１．４５〜１．７０であることが好ましく、１．４８〜１．６８であるのがより好ましく、１．５０〜１．６６であるのがさらに好ましい。これにより、第１の透明フィルム１１と第２の透明フィルム１２との界面において、入射光を好適に反射、透過させることができる。これにより、光透過性を十分に高いものとしつつ、時計用文字板１Ａの美的外観を特に優れたものとすることができる。
【００２４】
また、第１の透明フィルム１１の１枚当たりの平均厚さは、０．５〜２０μｍであるのが好ましく、０．８〜１０μｍであるのがより好ましく、１〜８μｍであるのがさらに好ましい。両透明フィルムの平均厚さが前記範囲内の値であると、時計用文字板１Ａ全体としての光透過性を十分に高いものとしつつ、美的外観を特に優れたものとすることができる。さらには、多数積層しても、全体厚みを薄く作ることができる。
【００２５】
また、第１の透明フィルム１１を構成する材料としては、例えば、ポリエチレンテレフタレート（ＰＥＴ）、ポリカーボネート（ＰＣ）、アクリロニトリル−ブタジエンースチレン共重合体（ＡＢＳ樹脂）、ポリメチルメタクリレート（ＰＭＭＡ）、ポリスチレン（ＰＳ）、ポリプロピレン（ＰＰ）等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
【００２６】
この中でも、第１の透明フィルム１１は、ポリエチレンテレフタレート（ＰＥＴ）で構成されたものであることが好ましい。ＰＥＴは光透過性に優れた材料である。このため、ＰＥＴで構成された第１の透明フィルム１１を備えた時計用文字板１Ａは、光透過性に優れたものとなる。また、ＰＥＴは、強度の高い材料であるとともに、耐熱性に優れているという特性を持っている。このため、積層体２Ａ全体としての強度が高くなるとともに、ＰＥＴで構成された第１の透明フィルム１１と後述するような第２の透明フィルム１２との密着性が高まり、積層体２Ａ中において、外部から熱が加わっても、剥離現象が起こるのを好適に防止することができる。これにより、時計用文字板１Ａの耐久性をさらに優れたものとすることができる。また、ＰＥＴは、各種プラスチック材料の中でも比較的安価で、時計用文字板１Ａの生産コストのさらなる低減に寄与することができる。
なお、第１の透明フィルム１１は上記に挙げた材料以外の成分を含むものであってもよい。このような成分としては、例えば、可塑剤、酸化防止剤、光沢剤、フィラー等が挙げられる。
【００２７】
また、第１の透明フィルム１１は、第１の透明フィルム１１全体として、上述したような条件を満足するものであればいかなるものであってもよく、フィルム全体が均一な屈折率分布を有するものであってもよいし、フィルム内に異なる屈折率の領域を有するものであってもよい。例えば、フィルムの厚さ方向で、傾斜的に屈折率が変化するものであってもよいし、屈折率の異なる複数の層からなる積層体であってもよい。
また、積層体２Ａを構成する複数の第１の透明フィルム１１は、互いに同じ材料で構成されたものであってもよいし、異なるものであってもよい。
【００２８】
また、第１の透明フィルム１１の形状、大きさは、特に限定されず、通常、時計用文字板１Ａの形状、大きさに基づいて決定される。
また第１の透明フィルム１１はいかなる方法で成形されたものであってもよいが、これらの透明フィルムの成形方法としては、例えば、液滴吐出法を用いたフィルム成形、ロール延伸成形、塗布成形、スピンキャスト成形等が挙げられる。
【００２９】
［第２の透明フィルム］
時計用文字板１Ａを構成する積層体２Ａは、上述したように、光透過性を有する樹脂材料で構成された第２の透明フィルム１２を複数枚有するものである。
このような第２の透明フィルム１２は、第２の透明フィルム１２に対して垂直に入射した可視光（波長：３８０〜７８０ｎｍ）の透過率が、９０％以上であるのが好ましい。これにより、時計用文字板１Ａの光透過率をさらに優れたものとすることができる。また、例えば、時計用文字板１Ａの第２の面１６側に太陽電池を備えた時計では、太陽電池に十分な光量の光を照射することができ、ソーラー時計や、ソーラー電波時計として、実用上、十分な起電力を発生させることができる。
【００３０】
また、第２の透明フィルム１２を構成する樹脂材料の屈折率ｎ１２は、１．４０〜１．５５であることが好ましく、１．４３〜１．５４であるのがより好ましく、１．４５〜１．５３であるのがさらに好ましい。これにより、第１の透明フィルム１１と第２の透明フィルム１２との界面において、入射光を好適に反射、透過させることができる。これにより、光透過性を十分に高いものとしつつ、時計用文字板１Ａの美的外観を特に優れたものとすることができる。
【００３１】
また、第２の透明フィルム１２の１枚当たりの平均厚さは、０．５〜２０μｍであるのが好ましく、０．８〜１０μｍであるのがより好ましく、１〜８μｍであるのがさらに好ましい。両透明フィルムの平均厚さが前記範囲内の値であると、時計用文字板１Ａ全体としての光透過性を十分に高いものとしつつ、美的外観を特に優れたものとすることができる。さらには、多数積層しても、全体厚みを薄く作ることができる。
【００３２】
また、第２の透明フィルム１２を構成する材料としては、例えば、ポリカーボネート（ＰＣ）、アクリロニトリル−ブタジエンースチレン共重合体（ＡＢＳ樹脂）、ポリメチルメタクリレート（ＰＭＭＡ）、ポリエチレンテレフタレート（ＰＥＴ）、ポリスチレン（ＰＳ）、ポリプロピレン（ＰＰ）、ポリエチレンナフサレート（ＰＥＮ）等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
【００３３】
この中でも、第２の透明フィルム１２は、ポリプロピレン（ＰＰ）で構成されたものであることが好ましい。ＰＰは上述したような材料の中でも、特に高強度（高硬度）の材料である。このため、ＰＰで構成された第２の透明フィルム１２を備えた時計用文字板１Ａは、耐久性が特に優れたものとなる。また、前述したＰＥＴと同様に、ＰＰも、各種プラスチック材料の中でも比較的安価で、時計用文字板１Ａの生産コストのさらなる低減に寄与することができる。また、特に、第２の透明フィルム１２を構成する材料がＰＰであり、かつ、第１の透明フィルム１１を構成する材料がポリエチレンテレフタレート（ＰＥＴ）を用いた場合においては、ＰＥＴで構成された第１の透明フィルム１１とＰＰで構成された第２の透明フィルム１２とが交互に積層されることにより、ＰＥＴの特性である、高強度、高耐熱性が反映される。これにより、積層体２Ａ中、隣り合う第１の透明フィルム１１と第２の透明フィルム１２との間で剥離が起こるのを、長期間に渡って効果的に防止することができる。さらに、第１の透明フィルム１１と第２の透明フィルム１２とがこのような材料で構成された積層体２Ａでは、硬度の高いＰＰを、ＰＰよりも硬度の低いＰＥＴで挟み込む構成を有している。これにより、積層体２Ａでは、ＰＰで構成された透明フィルムのみで構成された積層体では得られなかったような、高靭性を備えたものとなる。これにより、時計製造時などにおいて、このような時計用文字板１Ａを、時計に組み込む際に、時計用文字板１Ａの周囲が欠けたり、割れたりするのを好適に防止することができる。
なお、第２の透明フィルム１２は上記に挙げた材料以外の成分を含むものであってもよい。このような成分としては、例えば、可塑剤、酸化防止剤、光沢剤、フィラー等が挙げられる。
【００３４】
また、第２の透明フィルム１２は、第２の透明フィルム１２全体として、上述したような条件を満足するものであればいかなるものであってもよく、フィルム全体が均一な屈折率分布を有するものであってもよいし、フィルム内に異なる屈折率の領域を有するものであってもよい。例えば、フィルムの厚さ方向で、傾斜的に屈折率が変化するものであってもよいし、屈折率の異なる複数の層からなる積層体であってもよい。
【００３５】
また、積層体２Ａを構成する複数の第２の透明フィルム１２は、互いに同じ材料で構成されたものであってもよいし、異なるものであってもよい。
また、第２の透明フィルム１２の形状、大きさは、特に限定されず、通常、時計用文字板１Ａの形状、大きさに基づいて決定される。
また、第２の透明フィルム１２はいかなる方法で成形されたものであってもよいが、これらの透明フィルムの成形方法としては、例えば、液滴吐出法を用いたフィルム成形、ロール延伸成形、塗布成形、スピンキャスト成形等が挙げられる。
【００３６】
また、上述したような構成を有する時計用文字板１Ａは、時計用文字板１Ａを構成する積層体の法線方向から入射した可視光（波長：３８０〜７８０ｎｍ）の透過率が、２０〜５０％であるのが好ましい。これにより、例えば、時計用文字板１Ａの第２の面側に太陽電池を備えた時計では、太陽電池に十分な光量の光を照射することができ、ソーラー時計や、ソーラー電波時計として、実用上、十分な起電力を発生させることができる。
また、図１に示すように、時計用文字板１Ａを構成する積層体２Ａは、第１の面１５、および第２の面１６が、第１の透明フィルム１１の表面であるように構成されたものであるが、第１の透明フィルム１１の代わりに第２の透明フィルム１２の表面が第１の面１５、および第２の面１６となるように構成されたものであってもよい。
【００３７】
次に上述した時計用文字板１Ａの製造方法について説明する。
時計用文字板１Ａの製造方法は、第１の透明フィルム１１を準備する第１の透明フィルム準備工程と、第１の透明フィルム１１上に、第２の透明フィルム１２を構成する樹脂材料を有機溶剤で溶解させた液体（樹脂分散液）を、液滴吐出法を用いて吐出する液滴吐出工程と、吐出された樹脂分散液上に、第１の透明フィルム１１を積層する第１の透明フィルム積層工程とを有しており、このような液滴吐出工程と第１の透明フィルム積層工程とを繰り返し、所望の枚数の第１の透明フィルム１１と第２の透明フィルム１２とを交互に、積層した積層体２Ａ（時計用文字板１Ａ）を得ることができる。
【００３８】
［第１の透明フィルム準備工程］
第１の透明フィルム１１としては、前述したようなものを用いることができる。
このような第１の透明フィルム１１としては、時計用文字板の形状に対応するものを用いてもよいが、以下の説明では、第１の透明フィルム１１を構成する材料で構成されたシート状のフィルムを用意し、積層体を作製した後、時計用文字板の形状に打ち抜くものとして説明する。
【００３９】
［液滴吐出工程］
上記のシート状の第１の透明フィルム上に、前述したような第２の透明フィルム１２を構成する樹脂材料を有機溶剤で溶解させた液体（樹脂分散液）を、該液体の貯留部と、圧電素子と、吐出部とからなるヘッドを備えた液滴吐出装置（いわゆる、インクジェット方式の液滴吐出装置）を用いて吐出する。
【００４０】
このような液滴吐出装置は、圧電素子を作動させることにより、上記の樹脂分散液を、ヘッドの吐出部より、微小な液滴として吐出する。このような装置を用いることにより、シート状の第１の透明フィルム上に、液滴（樹脂分散液）を均一に吐出させることができる。このような方法を用いて、第１の透明フィルム１１上に形成される第２の透明フィルム１２は、膜厚が均一なものとなり、時計用文字板１Ａを構成する積層体２Ａの外観は、光沢にムラのない優れたものとすることができる。また、上記方法を用いることにより、第２の透明フィルム１２の膜厚を比較的薄いものであっても、バラツキのないものとすることができる。また、上記のような方法を用いることにより、一回の吐出工程で、シート全体に対して均一に上記樹脂分散液を吐出することができる。これにより、時計用文字板の生産性を高めることができる。また、ヘッドの圧電素子の作動条件、および吐出部の形状、大きさを調製することにより、第２の透明フィルム１２の膜厚を正確に設計することができる。
また、後の工程の前に、吐出した樹脂分散液中に含まれる有機溶剤の一部を除去してもよい。これにより、第１のフィルム上において、樹脂分散液の流動性を制御することができるため、積層体２Ａ中、第２の透明フィルム１２の膜厚にバラツキがでるのを、より確実に防止することができる。
【００４１】
［第１の透明フィルム積層工程］
次に、上記のようにして吐出した樹脂分散液上に、シート状の第１の透明フィルムを積層する。
ここで、上記のようにして吐出した樹脂分散液は、積層するシート状の第１の透明フィルムに対しての接着剤と同じような効果を発現する。このため、上記のようにして吐出した樹脂分散液上に、シート状の第１の透明フィルムを重ねるだけで、簡単に積層することができるとともに、積層体２Ａ中、第２の透明フィルム１２と第１の透明フィルム１１との密着性を特に優れたものとすることができる。
【００４２】
第１の透明フィルム積層工程後、上述した液滴吐出工程と第１の透明フィルム成膜工程とを繰り返し行うことにより、所望の枚数の第１の透明フィルムと第２の透明フィルムとが交互に積層された積層体を得た後、時計用文字板１Ａの形状に型抜きすることにより、時計用文字板１Ａを得ることができる。
上記の方法で形成された積層体２Ａは、積層体２Ａ中、第１の透明フィルム１１と第２の透明フィルム１２との密着性は優れたものとなり、時計用文字板１Ａの耐久性は特に優れたものとなる。
【００４３】
また、図１に示すように、積層体２Ａは、上述した液滴吐出工程と第１の透明フィルム積層工程とが繰り返され、最後は、第１の透明フィルム積層工程で終了し、第１の透明フィルムの外表面が第１の面１５となるように構成されたものであるが、本実施形態の時計用文字板の製造方法は、これに限られるものではない。例えば、最終的に、第１の透明フィルムを、吐出された樹脂分散液上に重ねることなく、液滴吐出工程後、樹脂分散液中の有機溶剤を除去して終了し、第２の透明フィルムの外表面が第１の面１５となるように時計用文字板を製造したものであってもよい。
【００４４】
また、上記の時計用文字板１Ａの製造方法では、シート状の第１の透明フィルム上に、第２の透明フィルム１２を構成する樹脂材料を有機溶剤で溶解させた液体を、液滴吐出装置を用いて吐出するものとして説明したが、第１の透明フィルムと第２の透明フィルムとが、逆の構成であってもよい。すなわち、シート状の第２の透明フィルム上に、第１の透明フィルム１１を構成する樹脂材料を有機溶剤で溶解させた液体を、液滴吐出装置を用いて吐出する方法であってもよい。
【００４５】
また、液滴吐出工程で吐出された樹脂分散液上に、第１の透明フィルム１１を積層する方法としては、上述したような第１の透明フィルム積層工程で説明した方法に限られるものではない。例えば、液滴吐出工程後、樹脂分散液中の有機溶剤を完全に除去し、固形化された第２の透明フィルム上に、光学接着剤（１液性の光硬化型接着剤など）を塗布してから、第１の透明フィルム１１を接着させることにより積層させてもよい。
また、液滴吐出工程で第１の透明フィルム上に吐出した樹脂分散液中に含まれる有機溶剤は、第１の透明フィルム積層工程で除去されるものであってもよいし、積層体の形成途中、または、積層体を完成してから除去してもよい。また、このような有機溶剤の除去の方法としては、自然乾燥であってもよいし、熱処理を行って除去してもよい。
【００４６】
また、上記の時計用文字板１Ａの製造方法では、第１の透明フィルム１１上に、第２の透明フィルム１２を構成する樹脂材料を有機溶剤で溶解させた樹脂分散液を、液滴吐出法を用いて吐出することによって、第２の透明フィルム１２を形成する（液滴吐出工程）として説明したが、本実施形態の時計用文字板１Ａの製造方法としては上記液滴吐出工程を有していなくてもよい。例えば、第２の透明フィルムとして、第１の透明フィルムと同様に、シート状のフィルムを用意し、このような、シート状の第１の透明フィルムと、同じくシート状の第２の透明フィルムとを、上記の光学接着剤を介して、交互に接着（積層）させ、このようなフィルムの積層体を得た後、時計用文字板１Ａの形状に型抜きすることにより、時計用文字板１Ａを製造することができる。
【００４７】
＜時計用文字板（第２実施形態）＞
次に、本発明の時計用文字板、時計用文字板の製造方法の第２実施形態について説明する。以下の説明では、前述した実施形態（第１実施形態）との違いを中心に説明し、同様の事項についてはその説明を省略する。
図２は、本発明の時計用文字板の第２実施形態を示す断面図である。
【００４８】
本実施形態の時計用文字板１Ｂは、着色剤を含む着色フィルム１３を積層体２Ｂ中に有している以外は、第１実施形態の時計用文字板１Ａと同じ構成を有している。
このような着色フィルム１３は、入射した光を透過させる機能と、入射した光の一部を着色剤により色のついた光（着色光）として反射する機能とを有している。このような着色フィルム１３を、積層体２Ｂを構成するフィルムとして、前述した第１の透明フィルム１１、および第２の透明フィルム１２と同じように積層体中に含む時計用文字板１Ｂは、第１の透明フィルム１１と第２の透明フィルム１２とが交互に積層されることにより発現する真珠光沢のような美的外観に、着色フィルム１３による色彩が加わったものとなる。これにより、時計用文字板１Ｂは、第１実施形態の時計用文字板１Ａでは表現できなかったような色調を表現することができ、特に優れた美的外観を備えたものとなる。また、着色フィルム１３の構成材料などを変更することにより、時計用文字板１Ｂの色彩を簡単に調整することができる。
【００４９】
また、時計用文字板１Ｂを構成する積層体２Ｂ中、着色フィルム１３の外表面側には、第１の透明フィルム１１と第２の透明フィルム１２とがそれぞれ、１枚ずつ、もしくは複数枚ずつ積層されている。これにより、着色フィルム１３で反射された着色光が、第１の面１５側に反射される際、着色光は、着色フィルム１３の第１の面側に配された第１の透明フィルム１１、および第２の透明フィルム１２を透過することにより、しっとりとした光沢感のある光となり、時計用文字板１Ｂの外観をさらに高級感溢れるものとすることができる。
【００５０】
また、時計用文字板１Ｂを構成する積層体２Ｂ中、透明フィルム１１の積層枚数は、着色フィルム１３で透過率が下がる分だけ積層数を減らして補正することが好ましい。これにより、光透過性に優れるとともに、時計用文字板１Ｂの外観をさらに高級感溢れるものとすることができる。特に、時計用文字板１Ｂを構成する積層体２Ｂ中、第１の面１５に近い位置に積層すれば、するほど、着色フィルム１３の色彩をより色濃く表現することができる。また、逆に、第２の面１６に近い位置に積層すれば、するほど、着色フィルム１３の色彩をより淡く表現することができる。このように、時計用文字板１Ｂを製造する際に、積層体２Ｂ中、着色フィルム１３の積層する位置を変更することによって、好みの色調の時計用文字板１Ｂを製造することができる。
【００５１】
このような、着色フィルム１３を構成する着色剤として、例えば、顔料、染料などが挙げられる。
また、着色フィルム１３は、構成材料として、樹脂材料を含むものであるのが好ましい。これにより、時計用文字板１Ｂを構成する積層体２Ｂの強度を高くすることができ、結果として、時計用文字板１Ｂの耐久性を優れたものとすることができる。このような樹脂材料としては、例えば、上述したような、第１の透明フィルム１１、および第２の透明フィルム１２を構成する樹脂材料や、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
【００５２】
また、着色フィルム１３の厚さは、特に限定されないが、構成上薄くて機能するものが望まれる。着色フィルム１３の厚さが前記範囲内の値であると、着色フィルム１３の両表面において、より好適に、光を透過、反射させることができ、光透過性に優れながらも、時計用文字板１Ｂの色調制御された装飾性（美的外観）を特に優れたものにすることができる。
【００５３】
次に、上述した時計用文字板１Ｂの製造方法について説明する。
時計用文字板１Ｂの製造方法は、第１の透明フィルム１１を準備する第１の透明フィルム準備工程と、第１の透明フィルム１１上に、第２の透明フィルム１２を構成する樹脂材料を有機溶剤で溶解させた液体（樹脂分散液）を、液滴吐出法を用いて吐出する液滴吐出工程と、吐出された樹脂分散液上に、第１の透明フィルム１１を積層する第１の透明フィルム積層工程と、液滴吐出工程と第１の透明フィルム積層工程とを繰り返し、積層体を形成する過程において、形成途中の積層体に上述したような着色フィルム１３を積層する着色フィルム積層工程とを有している。すなわち、積層体のいずれかの位置に着色フィルムを積層した以外は、前述した第１実施形態と同様である。
【００５４】
［着色フィルム積層工程］
液滴吐出工程と第１の透明フィルム積層工程とを繰り返し、積層体を形成する過程において、液滴吐出工程後、上述したような第１の透明フィルムを積層するのと同様に、樹脂分散液上に着色フィルムを重ね、さらに着色フィルムの上側の面に光学接着剤（１液性の光硬化型接着剤など）を塗布してから、第１の透明フィルム１１を積層することにより、積層体２Ｂ中、着色フィルム１３と隣り合う透明フィルム１１、および透明フィルム１２との密着性を優れたものとすることができる。
【００５５】
また、第１の透明フィルム積層工程後に、着色フィルムを積層する際には、着色フィルムの形成途中の積層体とは対向する面に、上述したような光学接着剤を塗布し、第１の透明フィルムと、着色フィルムとを接着させ、その後、液滴吐出工程を行うことにより、積層体中、着色フィルム１３と隣り合う透明フィルム１１、および透明フィルム１２との密着性を優れたものとすることができる。
【００５６】
また、上記の説明では、着色フィルムと第１の透明フィルムとの間には、光学接着剤を含むものとして説明したが、着色フィルム上に第１の透明フィルムを積層する方法は上記の方法に限られず、例えば、着色フィルム１３を構成する材料として、第１の透明フィルム１１、および第２の透明フィルム１２のどちらよりも融点の低い材料を用いることにより、積層体に着色フィルム１３を構成する樹脂材料の融点よりも高く、両透明フィルムを構成する材料の融点よりも低い温度で熱処理を行い、着色フィルムと第１の透明フィルムとを融着させて、積層させてもよい。
【００５７】
＜時計用文字板（第３実施形態）＞
次に、本発明の時計用文字板、時計用文字板の製造方法の第３実施形態について説明する。以下の説明では、前述した実施形態（第１実施形態、第２実施形態）との違いを中心に説明し、同様の事項についてはその説明を省略する。
図３は、本発明の時計用文字板の第３実施形態を示す断面図である。
【００５８】
本実施形態の時計用文字板１Ｃは、積層体２Ｃ中に、入射した光を拡散する機能を有する拡散フィルム１４を有している。以下、拡散フィルム１４について説明する。
このような拡散フィルム１４は、入射した光を透過させる機能と、入射した光の一部を散乱（拡散）させる機能を有している。このような拡散フィルム１４を、積層体２Ｃを構成するフィルムとして、前述した第１の透明フィルム１１、および第２の透明フィルム１２と同じように積層体中に含む時計用文字板１Ｂは、第１の透明フィルム１１と第２の透明フィルム１２とが交互に積層されることにより発現する真珠光沢のような美的外観に、拡散フィルム１４により反射（散乱）される白色度の高い光が加わったものとなる。これにより、時計用文字板１Ｃは、時計用文字板１Ａ、および時計用文字板１Ｂでは表現出来なかったような、深みのある高級感溢れる光沢を表現することができ、特に優れた美的外観を備えたものとなる。
【００５９】
また、時計用文字板１Ｃを構成する積層体２Ｃ中、拡散フィルム１４の外表面側には、第１の透明フィルム１１と第２の透明フィルム１２とがそれぞれ、１枚ずつ、もしくは複数枚ずつ積層されている。これにより、拡散フィルム１４で反射（散乱）された光が、第１の面側に反射される際、反射した光は、拡散フィルム１４の第１の面１５側に配された第１の透明フィルム１１、および第２の透明フィルム１２を透過することにより、しっとりとした光沢感のある光となり、時計用文字板１Ｃの外観をさらに高級感溢れるものとすることができる。
【００６０】
また、時計用文字板１Ｃを構成する積層体２Ｃ中、透明フィルム１１の積層枚数は、拡散フィルム１４で透過率が下がる分だけ積層数を減らして補正することが好ましい。これにより、光透過性に優れるとともに、時計用文字板１Ｃの外観をさらに高級感溢れるものとすることができる。特に、時計用文字板１Ｃを構成する積層体２Ｃ中、第１の面１５に近い位置に積層すれば、するほど、拡散フィルム１４の色彩をより色濃く表現することができる。また、逆に、第２の面１６に近い位置に積層すれば、するほど、拡散フィルム１４の色彩をより淡く表現することができる。このように、時計用文字板１Ｃを製造する際に、積層体２Ｃ中、拡散フィルム１４の積層する位置を変更することによって、好みの色調の時計用文字板１Ｃを製造することができる。
【００６１】
このような、拡散フィルム１４は、入射した光を拡散する機能を有するものであればよく、例えば、光を拡散する機能を有する拡散剤を含むものや、フィルムの表面に微小な凹凸（表面粗さ計を用いて測定されるフィルム表面の表面粗さ：Ｒａの値が１〜５０μｍとなるもの）を有するものなどを好適に用いることができる。
また、上述したような拡散剤は、例えば、粒状（粉末状）、鱗片状、針状等、いかなる形状のものであってもよく、また、不定形のものであってもよい。このような、拡散剤の構成材料として、例えば、シリカ、ガラス等が挙げられる。
【００６２】
また、拡散フィルム１４は、構成材料として、樹脂材料を含むものであるのが好ましい。これにより、時計用文字板１Ｃを構成する積層体２Ｃの強度を高くすることができ、結果として、時計用文字板１Ｃの耐久性を優れたものとすることができる。このような樹脂材料としては、例えば、上述したような、第１の透明フィルム１１、および第２の透明フィルム１２を構成する樹脂材料や、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ等として）用いることができる。
また、拡散フィルム１４が、上述したような拡散剤、および樹脂材料を含むものである場合、拡散剤の配合量は、樹脂材料の重量に対して、３０重量％以下であることが好ましい。これにより、十分な光透過率を備えるとともに、時計用文字板１Ｃの美的外観は、さらに高級感溢れるものとすることができる。
【００６３】
また、時計用文字板１Ｃは、積層体２Ｃ中に着色フィルム１３をさらに含むものである。このため、時計用文字板１Ｃは、前記時計用文字板１Ｂが有するような色調と、上述したような、深みのある高級感溢れる光沢とが重なり合い、これらの相乗効果で、特に優れた美的外観を備えたものとなる。
また、時計用文字板１Ｃを構成する積層体２Ｃ中、着色フィルム１３、および拡散フィルム１４が積層される位置は特に限定されないが、着色フィルム１３が、拡散フィルム１４よりも、第１の面側に配された時計用文字板１Ｃの外観は、着色フィルム１３から発せられる反射光の色がより鮮明なものとなる。一方、拡散フィルム１４が、着色フィルム１３よりも、第１の面側に配された時計用文字板１Ｃの外観は、着色フィルム１３から発せられる反射光の色がより淡いものとなる。すなわち、時計用文字板１Ｃでは、着色フィルム１３と拡散フィルム１４との積層位置を変えることにより、文字板が有する色彩の濃淡を制御することができる。
また、時計用文字板１Ｃを構成する積層体は、着色フィルム１３、および拡散フィルム１４、両方を含むものとして説明したが、着色フィルム１３はなくてもよい。
【００６４】
次に、上述した時計用文字板１Ｃの製造方法について説明する。
時計用文字板１Ｃの製造方法は、第１の透明フィルム１１を準備する第１の透明フィルム準備工程と、第１の透明フィルム１１上に、第２の透明フィルム１２を構成する樹脂材料を有機溶剤で溶解させた液体（樹脂分散液）を、液滴吐出法を用いて吐出する液滴吐出工程と、吐出された樹脂分散液上に、第１の透明フィルム１１を積層する第１の透明フィルム積層工程と、液滴吐出工程と第１の透明フィルム積層工程とを繰り返し、積層体を形成する過程において、形成途中の積層体に上述したような着色フィルム１３を積層する着色フィルム積層工程と、着色フィルム１３と同様に、上述したような拡散フィルム１４を積層する拡散フィルム積層工程とを有している。すなわち、積層体のいずれかの位置に着色フィルム１３、および拡散フィルム１４を積層した以外は、前述した第１実施形態と同様である。
【００６５】
［拡散フィルム積層工程］
液滴吐出工程と第１の透明フィルム積層工程とを繰り返し、積層体を形成する過程において、液滴吐出工程後、上述したような第１の透明フィルムを積層するのと同様に、樹脂分散液上に拡散フィルムを重ね、さらに拡散フィルムの上側の面に光学接着剤（１液性の光硬化型接着剤など）を塗布してから、第１の透明フィルム１１を積層することにより、積層体２Ｃ中、着色フィルム１３と隣り合う透明フィルム１１、および透明フィルム１２との密着性を優れたものとすることができる。
【００６６】
また、第１の透明フィルム積層工程後に、拡散フィルムを積層する際には、拡散フィルムの形成途中の積層体とは対向する面に、上述したような光学接着剤を塗布し、第１の透明フィルムと、拡散フィルムとを接着させ、その後、液滴吐出工程を行うことにより、積層体中、拡散フィルム１４と隣り合う透明フィルム１１、および透明フィルム１２との密着性を優れたものとすることができる。
【００６７】
また、上記の説明では、拡散フィルムと第１の透明フィルムとの間には、光学接着剤を含むものとして説明したが、着色フィルム上に第１の透明フィルムを積層する方法は上記の方法に限られず、例えば、拡散フィルム１４を構成する材料として、第１の透明フィルム１１、および第２の透明フィルム１２のどちらよりも融点の低い材料を用いることにより、積層体に拡散フィルム１４を構成する樹脂材料の融点よりも高く、両透明フィルムを構成する樹脂材料の融点よりも低い温度で熱処理を行い、拡散フィルムと第１の透明フィルムとを融着させて、積層させてもよい。
【００６８】
また、第１の透明フィルム１１上に、着色フィルム１３、拡散フィルム１４を、順に積層するような構成の時計用文字板を製造する場合には、拡散フィルム１４を構成する樹脂材料が、着色フィルム１３を構成する樹脂材料よりも融点の低い材料で構成されたものであるのが好ましい。これにより、第１の透明フィルム上に着色フィルムを融着させることができる温度よりも、着色フィルム上に拡散フィルムを融着させる温度を低くすることができる。このような温度条件の熱処理を加えることにより、第１の透明フィルム、第２の透明フィルム、着色フィルム、および拡散フィルムのいずれも、製造時の熱処理による不本意な変形が起こるのを好適に防止することができる。
【００６９】
＜時計用文字板（第４実施形態）＞
次に、本発明の時計用文字板、時計用文字板の製造方法の第４実施形態について説明する。以下の説明では、前述した実施形態（第１の実施形態、第２の実施形態、第３の実施形態）との違いを中心に説明し、同様の事項についてはその説明を省略する。
図４は、本発明の時計用文字板の第４実施形態を示す断面図である。
【００７０】
本実施形態の時計用文字板１Ｄは、前記第１実施形態で説明した時計用文字板１Ａを構成する積層体２Ａの第２の面１６に、前述した着色フィルム１３が配されたものである。このような構成を有する時計用文字板１Ｄは、積層体中、着色フィルム１３を含む時計用文字板１Ｂと同様の優れた美的外観、および光透過性を備えたものとなる。さらに、時計用文字板１Ｄを構成する着色フィルム１３は、積層体２Ａの第２の面１６側に配されたものであるため、簡単に取り外しが可能である。したがって、例えば、時計用文字板１Ｄを備えた時計では、着色フィルム１３を外したり、異なる着色剤を含む着色フィルムや、前述したような拡散フィルム１４に交換することにより、簡単に、好みの外観の文字板を備えた時計に交換することができ、多品種の時計用文字板の生産に有効である。
【００７１】
また、本実施形態の時計用文字板は、上記の構成に限られず、例えば、時計用文字板１Ｄを構成する積層体２Ａの第２の面１６側に、着色フィルム１３と拡散フィルム１４とを、両方とも備えたものでもよい。
また、本実施形態の時計用文字板で用いる着色フィルム１３は、積層体２Ａの第２の面１６と対向する面側に粘着性、接着性を付与することにより、積層体２Ａから、着色フィルム１３の着脱をさらに簡単に行うことができ、多品種の時計用文字板の生産にさらに有効である。
【００７２】
次に、上述した時計用文字板１Ｄの製造方法について説明する。
時計用文字板１Ｄの製造方法は、第１実施形態で説明した製造方法を用いて積層体２Ａを得た後、積層体２Ａの第２の面１６側に、積層体２Ａとは対向する面に着色フィルム１３を接着する工程とを有している。
このような接着方法としては、上述したような光学接着剤を用いたり、適合する一般的な接着剤やプライマーを用いたり、紫外線硬化型の接着剤も利用できる。また、熱処理により融着させる方法を用いてもよい。
【００７３】
＜時計用文字板（第５実施形態）＞
次に、本発明の時計用文字板、時計用文字板の製造方法の第５実施形態について説明する。以下の説明では、前述した実施形態（第１の実施形態、第２の実施形態、第３の実施形態、第４実施形態）との違いを中心に説明し、同様の事項についてはその説明を省略する。
【００７４】
図５は、本発明の時計用文字板の第５実施形態を示す断面図である。
本実施形態の時計用文字板１Ｅは、時計用文字板１Ｄを構成する着色フィルム１３の代わりに、拡散フィルム１４を配したものである。このような時計用文字板１Ｅは、積層体中、拡散フィルム１４を含む時計用文字板と同様の優れた美的外観を備えたものとなるとともに、拡散フィルム１４の着脱を簡単に行うことができる。したがって、例えば、時計用文字板１Ｅを備えた時計では、拡散フィルム１４を外したり、着色フィルム１３に交換することにより、簡単に、好みの外観の文字板を備えた時計に交換することができ、多品種の時計用文字板の生産に有効である。
また、本実施形態の時計用文字板で用いる拡散フィルム１４は、積層体２Ａの第２の面１６と対向する面側に粘着性、接着性を付与することにより、積層体２Ａから、拡散フィルム１４の着脱をさらに簡単に行うことができ、多品種の時計用文字板の生産にさらに有効である。
【００７５】
次に、上述した時計用文字板１Ｅの製造方法について説明する。
時計用文字板１Ｅの製造方法は、第１実施形態で説明した製造方法を用いて積層体２Ａを得た後、積層体２Ａの第２の面１６側に、積層体２Ａとは対向する面に拡散フィルム１４を接着する工程とを有している。
このような接着方法としては、上述したような光学接着剤を用いたり、適合する一般的な接着剤やプライマーを用いたり、紫外線硬化型の接着剤も利用できる。また、熱処理により融着させる方法を用いてもよい。
【００７６】
＜時計＞
次に、上述したような本発明の時計用文字板を備えた本発明の時計について説明する。
本発明の時計は、上述したような本発明の時計用文字板を有するものである。上述したように、本発明の時計用文字板は、光透過性および装飾性（美的外観）に優れたものである。このため、このような時計用文字板を備えた本発明の時計は、ソーラー時計やソーラー電波時計としての求められる要件を十分に満足することができる。なお、本発明の時計を構成する前記時計用文字板（本発明の時計用文字板）以外の部品としては、公知のものを用いることができるが、以下に、本発明の時計の構成の一例について説明する。
【００７７】
図６は、本発明の時計（腕時計）の好適な実施形態を示す断面図である。
図６に示すように、本実施形態の腕時計（携帯時計）１００は、胴（ケース）７２と、裏蓋７３と、ベゼル（縁）７４と、ガラス板（カバーガラス）７５とを備えている。また、ケース７２内には、前述したような本発明の時計用文字板１（１Ａ、１Ｂ、１Ｃ、１Ｄ、１Ｅ）と、太陽電池８８と、ムーブメント７１とが収納されており、さらに、図示しない針（指針）等が収納されている。そして、時計用文字板１は、第１の面１５がガラス板７５側を向くように配置されている。
ガラス板７５は、通常、透明性の高い透明ガラスやサファイア等で構成されている。これにより、本発明の時計用文字板としての文字板１の審美性を十分に発揮させることができるとともに、太陽電池８８に十分な光量の光を入射させることができる。
ムーブメント７１は、太陽電池８８の起電力を利用して、指針を駆動する。
【００７８】
図６中では省略しているが、ムーブメント７１内には、例えば、太陽電池８８の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
また、ムーブメント７１は、図示しない電波受信用のアンテナを備えている。そして、受信した電波を用いて時刻調整等を行う機能を有している。
【００７９】
太陽電池８８は、光エネルギーを電気エネルギーに変換する機能を有する。そして、太陽電池８８で変換された電気エネルギーは、ムーブメントの駆動等に利用される。
太陽電池８８は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００８０】
胴７２には巻真パイプ７６が嵌入・固定され、この巻真パイプ７６内にはりゅうず７７の軸部７７１が回転可能に挿入されている。
胴７２とベゼル７４とは、プラスチックパッキン７８により固定され、ベゼル７４とガラス板７５とはプラスチックパッキン７９により固定されている。
また、胴７２に対し裏蓋７３が嵌合（または螺合）されており、これらの接合部（シール部）８５には、リング状のゴムパッキン（裏蓋パッキン）８４が圧縮状態で介挿されている。この構成によりシール部８５が液密に封止され、防水機能が得られる。
【００８１】
りゅうず７７の軸部７７１の途中の外周には溝７７２が形成され、この溝７７２内にはリング状のゴムパッキン（りゅうずパッキン）８３が嵌合されている。ゴムパッキン８３は巻真パイプ７６の内周面に密着し、該内周面と溝７７２の内面との間で圧縮される。この構成により、りゅうず７７と巻真パイプ７６との間が液密に封止され防水機能が得られる。なお、りゅうず７７を回転操作したとき、ゴムパッキン８３は軸部７７１と共に回転し、巻真パイプ７６の内周面に密着しながら周方向に摺動する。
【００８２】
なお、上記の説明では、時計の一例として、腕時計（携帯時計）を挙げて説明したが、本発明は、腕時計以外の携帯時計、置時計、掛け時計等の他の種類の時計にも同様に適用することができる。
なお、上記の説明では、文字板として本発明の時計用文字板が適用されたものを用いるものとして説明したが、文字板以外の部品（時計用文字板）に本発明の時計用文字板が適用されてもよい。例えば、時計を構成する胴（ケース）、針等が本発明の時計用文字板で構成されたものであってもよい。また、時計を構成する複数の部品（時計用文字板）が本発明の時計用文字板で構成されたものであってもよい。
【００８３】
以上、上記の説明では、時計用文字板１（１Ａ、１Ｂ、１Ｃ、１Ｄ、１Ｅ）について説明したが、本発明は、これらに限定されるものではない。
例えば、時計用文字板を構成する積層体の周面部が、樹脂材料で覆われていてもよい。これにより、積層体中の隣り合う透明フィルム、および、着色フィルム、拡散フィルム間で起こる剥離現象を長期間に渡って、効果的に防止することができ、時計用文字板の耐久性、および信頼性はさらに優れたものとなる。
また、上述したような各実施形態の時計用文字板に含まれる、着色フィルム、および拡散フィルムは、１枚であってもよいし、複数枚であってもよい。
【００８４】
また、本発明の時計用文字板は、時計用文字板を構成する積層体の最外表面側に、光透過性を有する材料で構成されたコート層（保護膜）を有していてもよい。このようなコート層（保護膜）を有することにより、例えば、光の透過性を十分に高いものとしつつ、光沢性、色調等を調整することができ、時計用文字板の美的外観をさらに優れたものとすることができる。また、このようなコート層（保護膜）を有することにより、例えば、時計用文字板全体としての、耐食性、耐候性、耐水性、耐油性、耐擦傷性、耐摩耗性、耐変色性等の各種特性を向上させることができ、外部環境の影響による透明フィルムの劣化、変性等をより確実に防止することができる。その結果、時計用文字板としての耐久性を特に優れたものとすることができる。
【００８５】
また、前述した第２実施形態の時計用文字板１Ｂ、および第３実施形態の時計用文字板１Ｃでは、着色フィルム１３、もしくは拡散フィルム１４は、積層体中、第１の透明フィルム１１間に含むものとして説明したが、積層体を構成するフィルムとして最外表面に配されたものであってもよい。
また、上述した液滴吐出方法は、上記の方式に限られず、他の方法を用いてもよい。例えば、樹脂分散液を吐出（噴射）する方法としては、いわゆるバブルジェット（「バブルジェット」は登録商標）法等の方法を用いてもよい。いわゆるバブルジェット（「バブルジェット」は登録商標）法を適用した方法としては、特願２００２−１６９３４８号明細書に記載された方法等が挙げられる。すなわち、樹脂分散液を吐出（噴射）する方法として、「気体の体積変化によりヘッド部から分散液を間欠的に吐出する方法」を適用することができる。また、静電アクチュエータ型、静電吸引型の液滴吐出装置を用いたものであっても良い。
【実施例】
【００８６】
次に、本発明の具体的実施例について説明する。
１．時計用文字板の製造
（実施例１）
以下に示すような方法により、時計用文字板を製造した。
まず、屈折率が１．６６のポリエチレンテレフタレート（ＰＥＴ）フィルム（東レ社製、商品名「ルミラー」、平均厚さ６μｍ）を用意した。
次に、上記のようなＰＥＴフィルム上に、光学接着剤であるオプトクレーブＯＰＭ５５（アーデル社製）を、インクジェット方式の液滴吐出装置を用いて均一に吐出した。このように吐出した接着剤上に、屈折率が１．５２のポリプロピレン（ＰＰ）フィルム（東レ社製、商品名「トレファン」、平均厚さ６μｍ）を重ねた。
次に、ＰＰフィルム上に、上述した方法を用いて、オプトクレーブＯＰＭ５５（アーデル社製）を吐出し、このように吐出した接着剤上に、さらに、上記のＰＥＴフィルムを重ねた。
このように、ＰＥＴフィルムとＰＰフィルムとを、光学接着剤を介して、交互に、２００枚積層された積層体を得た。このようにして得られた積層体を腕時計用外装部品（文字板）の形状になるように、型抜きし、直径：約２７ｍｍとなる時計用文字板を得た。
（実施例２）
ＰＥＴフィルムとＰＰフィルムとを合わせた積層枚数を表１に示すようにした以外は、実施例１と同様にして時計用文字板を製造した。
【００８７】
（実施例３）
実施例１で用いたＰＥＴフィルム上に、透明アクリロニトリル−ブタジエンースチレン共重合体（ＡＢＳ）をメチルエチルケトンで溶解させた液体（樹脂分散液）を、実施例１で用いたインクジェット方式の液滴吐出装置を用いて、均一に吐出した。
次に、上記のように、ＰＥＴフィルム上に均一に吐出された樹脂分散液上に、さらに、上記のＰＥＴフィルムを重ねた。
なお、ＰＥＴフィルム上に吐出した樹脂分散液は、ＰＥＴフィルムを重ねた後には、有機溶剤が自然蒸発することによって固形化されており、このようにして形成されたＡＢＳフィルムの平均厚さは１μｍであった。
【００８８】
このように、ＰＥＴフィルム上にＡＢＳとメチルエチルケトンとで構成された樹脂分散液を上記装置で吐出させる工程と、その上にＰＥＴフィルムを重ねる工程とを繰り返し、ＰＥＴフィルムとＡＢＳフィルムとが交互に、２３０枚積層された積層体を得た。このようにして得られた積層体を腕時計用外装部品（文字板）の形状になるように、型抜きし、直径：約２７ｍｍとなる時計用文字板を得た。
【００８９】
（実施例４）
実施例３で用いたＰＥＴフィルム、および樹脂分散液を用いて、ＰＥＴフィルム上に樹脂分散液を実施例１で用いた液滴吐出装置で吐出させる工程と、その上にＰＥＴフィルムを重ねる工程とを繰り返し、ＰＥＴフィルムとＡＢＳフィルムとが交互に、１６９枚積層された積層体を得た。
【００９０】
次に、１６９枚目のＰＥＴフィルム上に上記樹脂分散液を上記装置で吐出させた後、吐出した樹脂分散液上に着色剤とウレタン系粘着剤（ウレタン系樹脂）とで構成される着色フィルム（平均厚さ：３５μｍ）を重ねた。その後、着色フィルムの上に、実施例１と同様の方法を用いて、光学接着剤であるオプトクレーブＯＰＭ５５（アーデル社製）を均一に吐出し、その上に、さらに上記のＰＥＴフィルムを重ねた。その後、着色フィルムの上に、ＰＥＴフィルムとＡＢＳフィルムとが交互に、合計１０枚積層された積層体を得た。このようにして得られた積層体を腕時計用外装部品（文字板）の形状になるように、型抜きし、直径：約２７ｍｍとなる時計用文字板を得た。
【００９１】
（実施例５）
実施例３で用いたＰＥＴフィルム、および樹脂分散液を用いて、ＰＥＴフィルム上に樹脂分散液を実施例１で用いた液滴吐出装置で吐出させる工程と、その上にＰＥＴフィルムを重ねる工程とを繰り返し、ＰＥＴフィルムとＡＢＳフィルムとが交互に、１６７枚積層された積層体を得た。
【００９２】
次に、１６７枚目に積層されたＰＥＴフィルムの上に上記樹脂分散液を上記装置で吐出させた後、吐出した樹脂分散液上に拡散剤とウレタン系粘着剤（ウレタン系樹脂）とで構成される拡散フィルム（平均厚さ：３０μｍ）を重ねた。その後、拡散フィルムの上に、実施例１と同様の方法を用いて、光学接着剤であるオプトクレーブＯＰＭ５５（アーデル社製）を均一に吐出し、上記のＰＥＴフィルムを重ねた。
【００９３】
さらに、このようにして重ねられたＰＥＴフィルムの上に上記樹脂分散液を吐出し、吐出した樹脂分散液上に着色剤とウレタン系粘着剤（ウレタン系樹脂）とで構成される着色フィルム（平均厚さ：３５μｍ）を重ねた。その後、着色フィルムの上に、上記光学接着剤を同様に吐出し、上記のＰＥＴフィルムを重ねた。その後、着色フィルムの上に、ＰＥＴフィルムとＡＢＳフィルムとが交互に、合計１０枚積層された積層体を得た。このようにして得られた積層体を腕時計用外装部品（文字板）の形状になるように、型抜きし、直径：約２７ｍｍとなる時計用文字板を得た。
【００９４】
（比較例１、２）
ＰＥＴフィルムとＰＰフィルムとを合わせた積層枚数を表１に示すようにした以外は、実施例１と同様に時計用文字板を製造した。
（比較例３）
ペレット状のポリカーボネートを、圧縮成形により、フィルム状にし、腕時計用外装部品（文字板）の形状になるように、必要箇所を切削、研磨し、透明フィルムとした。なお、このようにして得られたＰＣフィルムは、略円盤状をなし、直径：約２７ｍｍ×厚さ：約８００μｍであった。
次に、実施例４で用いた着色フィルムを、上記ＰＣフィルムの第２の面側に貼り合わせ、時計用文字板を得た。
【００９５】
（比較例４）
ペレット状のポリカーボネート：１００重量部と、シリカ（平均粒径３．０μｍ）：１３重量部とを、溶融混練し、ポリカーボネート中に、酸化ケイ素を十分に分散させた。このようにして得られた溶融混練物を、圧縮成形により、フィルム状にし、腕時計用外装部品（文字板）の形状になるように、必要箇所を切削、研磨し、フィルム状に形成した。なお、このようにして得られたフィルムは、略円盤状をなし、直径：約２７ｍｍ×厚さ：約８００μｍであった。
【００９６】
（比較例５）
ペレット状のポリカーボネート：１００重量部と、シリカ（平均粒径３．０μｍ）：３５重量部とを、溶融混練し、ポリカーボネート中に、酸化ケイ素を十分に分散させた。このようにして得られた溶融混練物を、圧縮成形により、フィルム状にし、腕時計用外装部品（文字板）の形状になるように、必要箇所を切削、研磨し、フィルム状に形成した。なお、このようにして得られたフィルムは、略円盤状をなし、直径：約２７ｍｍ×厚さ：約８００μｍであった。
各実施例および各比較例の時計用文字板の構成を表１にまとめて示す。なお、表１中、ポリエチレンテレフタレートをＰＥＴ、ポリプロピレンをＰＰ、透明アクリロニトリル−ブタジエンースチレン共重合体をＡＢＳ、ポリカーボネートをＰＣ、シリカをＳｉＯ２でそれぞれ示した。
【００９７】
【表１】
2008128848.tif 000003
【００９８】
２．時計用文字板の外観評価
前記各実施例および各比較例で製造した各時計用文字板について、第２の面側に太陽電池を備えた時計用文字板として使用する際の外表面側（第１の面側）から、目視による観察を行い、これらの外観を以下の６段階の基準に従い、評価した。
◎◎：極めて優れた外観を有している。
◎：優れた外観を有している。
○：良好な外観を有している。
△：外観がやや不良。
×：外観が不良。
××：外観が極めて不良。
【００９９】
３．時計用文字板の光透過率評価
前記各実施例および各比較例で製造した各時計用文字板について、以下のような方法により、光透過率を評価した。
まず、太陽電池と各時計用文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に、第２の面が前記太陽電池に対向するように時計用文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される時計用文字板の光透過率を算出し、以下の４段階の基準に従い、評価した。光透過率が大きいほど、時計用文字板の光透過性は優れたものであるといえる。なお、時計用文字板は、基材の金属化合物が形成された面側が蛍光灯（光源）側を向くように重ね合わせた。
◎：３０％以上。
○：２５％以上３０％未満。
△：２１％以上２５％未満。
×：２１％未満。
【０１００】
その後、前記各実施例および各比較例で製造した時計用文字板を用いて、図６に示すような腕時計を製造した。そして、製造された各腕時計を暗室にいれた。その後、時計の文字板側の面（ガラス板側の面）から、所定距離離間した蛍光灯（光源）からの光を入射させた。この際、光の照射強度が次第に大きくなるように照射強度を一定の速度で変化させた。その結果、本発明の時計および比較例の時計すべてが、比較的照射強度が小さい場合でもムーブメントが駆動した。
【０１０１】
５．積層体の密着性評価
前記各実施例および各比較例（但し、比較例３〜５は除く。）で製造した各時計用文字板について、以下に示すような２種の試験を行い、時計用文字板を構成する積層体の密着性を評価した。
５−１．折り曲げ試験
各時計用文字板について、直径４ｍｍの鉄製の棒材を支点とし、時計用文字板の中心を基準に３０°の折り曲げを行った後、時計用文字板の外観を目視により観察し、これらの外観を以下の４段階の基準に従い、評価した。折り曲げは、圧縮／引っ張りの両方向について行った。
◎：積層体を構成するいずれの層にも、浮き、剥がれ等が全く認められない。
○：積層体を構成する各層に、浮きがほとんど認められない。
△：積層体を構成する各層に、浮きがはっきりと認められる。
×：積層体を構成する各層に、ひび割れ、剥離がはっきりと認められる。
【０１０２】
５−２．熱サイクル試験
各時計用文字板を、以下のような熱サイクル試験に供した。
まず、時計用文字板を、２０℃の環境下に１．５時間、次いで、６０℃の環境下に２時間、次いで、２０℃の環境下に１．５時間、次いで、−２０℃の環境下に３時間静置した。その後、再び、環境温度を２０℃に戻し、これを１サイクル（８時間）とし、このサイクルを合計３回繰り返した（合計２４時間）。
その後、時計用文字板の外観を目視により観察し、これらの外観を以下の４段階の基準に従い、評価した。
◎：積層体を構成するいずれの層にも、浮き、剥がれ等が全く認められない。
○：積層体を構成する各層に、浮きがほとんど認められない。
△：積層体を構成する各層に、浮きがはっきりと認められる。
×：積層体を構成する各層に、ひび割れ、剥離がはっきりと認められる。
これらの結果を表２に示す。
【０１０３】
【表２】
2008128848.tif 000004
【０１０４】
表２から明らかなように、本発明の時計用文字板は、いずれも真珠光沢のような優れた美的外観を有するとともに、光の透過性に優れていた。
また、実施例１〜３の各時計用文字板に対して、各時計用文字板の第２の面に、実施例４で用いた着色フィルムを張り合わせたところ、実施例４の時計用文字板が有するような美的外観を備えた時計用文字板を得ることができた。また、同様に、実施例１〜３の各時計用文字板に対して、各時計用文字板の第２の面に、実施例５で用いた拡散フィルムを張り合わせた後、この拡散フィルムに、さらに上記着色フィルムを張り合わせたところ、実施例５の時計用文字板が有するような美的外観を備えた時計用文字板を得ることができた。
これに対し、比較例では、満足な結果が得られなかった。すなわち、これらの比較例の時計用文字板では、優れた光透過性と、優れた美的外観とを同時に両立することができなかった。
【０１０５】
また、各実施例および各比較例で得られた文字板（時計用文字板）を用いて、図６に示すような時計を組み立てた。このようにして得られた各時計について、上記と同様の試験、評価を行ったところ、上記と同様の結果が得られた。
さらに、電波受信用のアンテナを備えた腕時計用内部モジュール（ムーブメント）の外表面側（光が入射する側）に各実施例および各比較例で製造した時計用文字板を配置し、この状態における腕時計用内部モジュール（ムーブメント）の電波の受信感度を評価した。その結果、各実施例で得られた時計用文字板を用いたものは、電磁波の透過性にも優れているものであった。
【図面の簡単な説明】
【０１０６】
【図１】本発明の時計用文字板の第１実施形態を示す断面図である。
【図２】本発明の時計用文字板の第２実施形態を示す断面図である。
【図３】本発明の時計用文字板の第３実施形態を示す断面図である。
【図４】本発明の時計用文字板の第４実施形態を示す断面図である。
【図５】本発明の時計用文字板の第５実施携帯を示す断面図である。
【図６】本発明の時計（携帯時計）の好適な実施形態を示す部分断面図である。
【符号の説明】
【０１０７】
１（１Ａ、１Ｂ、１Ｃ、１Ｄ、１Ｅ）…時計用文字板  ２（２Ａ、２Ｂ、２Ｃ）…積層体  １１…第１の透明フィルム  １２…第２の透明フィルム  １３…着色フィルム  １４…拡散フィルム  １５…第１の面  １６…第２の面  ７１…ムーブメント  ７２…胴（ケース）  ７３…裏蓋  ７４…ベゼル（縁）  ７５…ガラス板（カバーガラス）  ７６…巻真パイプ  ７７…りゅうず  ７７１…軸部  ７７２…溝  ７８…プラスチックパッキン  ７９…プラスチックパッキン  ８３…ゴムパッキン（りゅうずパッキン）  ８４…ゴムパッキン（裏蓋パッキン）  ８５…接合部（シール部）  ８８…太陽電池  １００…腕時計（携帯時計）
【図１】
2008128848.tif 000005
【図２】
2008128848.tif 000006
【図３】
2008128848.tif 000007
【図４】
2008128848.tif 000008
【図５】
2008128848.tif 000009
【図６】
2008128848.tif 000010